(57)【特許請求の範囲】
【請求項１】
（Ａ）アクリル重合体、（Ｂ）不飽和二重結合基を有する重合性化合物、（Ｃ）光重合開始剤、及び（Ｄ）ヒンダードフェノール系酸化防止剤を含む可視光導光路用感光性樹脂組成物であって、
（Ａ）成分及び（Ｂ）成分の総量に対して、（Ａ）成分の含有量が３０〜７０質量％、（Ｂ）成分の含有量が３０〜７０質量％であり、
（Ａ）成分及び（Ｂ）成分の総量１００質量部に対して、（Ｃ）成分の含有量が０．０３〜３．０質量部、及び（Ｄ）成分の含有量が０．０１〜１．０質量部であり、
（Ｂ）不飽和二重結合基を有する重合性化合物は、芳香族を有する重合性の化合物を含み、
該芳香族を有する重合性の化合物が、
下記式（１）
【化１】
0005573405.tif 000015
（上記式中、Ｘ1、Ｘ2は、それぞれ水素原子又はメチル基であり、ｍ、ｎは正の整数で、ｍ＋ｎは２〜１４の範囲内である。）
で表される化合物であり、芳香族を有する重合性の化合物の含有量が、（Ａ）成分及び（Ｂ）成分の総量に対して、１０〜４０質量％であることを特徴とする可視光導光路用感光性樹脂組成物。
【請求項２】
前記感光性樹脂組成物に光を照射して硬化させた硬化物の屈折率が１．４９以上である請求項１に記載の可視光導光路用感光性樹脂組成物。
【請求項３】
前記感光性樹脂組成物に光を照射して硬化させた硬化物の波長４２０ｎｍにおける光透過率が、厚み２００μｍにおいて９２％以上である請求項１又は２に記載の可視光導光路用感光性樹脂組成物。
【請求項４】
前記感光性樹脂組成物に光を照射して硬化させた硬化物のヘイズが、厚み２００μｍにおいて３％以下である請求項１〜３のいずれか１項に記載の可視光導光路用感光性樹脂組成物。
【請求項５】
請求項１〜４のいずれか１項に記載の可視光導光路用感光性樹脂組成物及び有機溶媒を含有する可視光導光路用感光性樹脂ワニス。
【請求項６】
請求項５に記載の可視光導光路用感光性樹脂ワニスを基材フィルム上に塗布し、乾燥してなる可視光導光路用感光性樹脂フィルム。
【請求項７】
請求項１〜４のいずれか１項に記載の可視光導光路用感光性樹脂組成物、請求項５に記載の可視光導光路用感光性樹脂ワニス、又は請求項６に記載の可視光導光路用感光性樹脂フィルムに光を照射し、硬化してなる可視光導光路用感光性樹脂硬化物。
【請求項８】
請求項７に記載の可視光導光路用感光性樹脂硬化物よりなる可視光導光路。
【発明の詳細な説明】
【技術分野】
【０００１】
本発明は、感光性樹脂組成物、感光性樹脂ワニス、感光性樹脂フィルム、及びこれらの硬化物、その硬化物よりなる可視光導光路に関する。より詳細には、可視光波長領域において優れた透明性を有し、かつ高温高湿信頼性試験における着色等の劣化が少なく、更に光透過性を向上させるために屈折率を向上させた感光性樹脂組成物、感光性樹脂ワニス、感光性樹脂フィルム、及びこれらの硬化物に関する。また本発明における硬化物は、特に可視光導光路に用途展開される。
【背景技術】
【０００２】
近年実用が広まっている照明用光源としてＬＥＤが挙げられる。ＬＥＤは高輝度と低消費電力という特徴を併せ持つことから、携帯電話や携帯情報末端（ＰＤＡ：Ｐｅｒｓｏｎａｌ  Ｄｉｇｉｔａｌ  Ａｓｓｉｓａｎｔ）、携帯ゲーム機器、携帯オーディオ等様々なモバイル機器で多用されている。これに加えて近年では、液晶ディスプレイのバックライト等大型機器への用途展開も進んでいる。
【０００３】
こうした機器に対しては更なる低消費電力化や軽量化、薄型化が求められることから、より効率的な照明デバイスの実用が望まれる。このような背景のもと、導光路や導光板、導波路を用いた照明デバイスに注目が集まっている。
【０００４】
その中でもポリマーを用いたデバイスは、加工性に優れ、かつフレキシブルな構造が可能であることから、ポリマー導光路やポリマー導光板、ポリマー導波路はこれらの用途に最適であると考えられる。
【０００５】
照明用デバイスに用いられるポリマー材料に対しては、適用される機器の使用環境の観点から３８０〜７８０ｎｍの可視光波長領域において高い透明性を有することが求められる。こうした要求特性を満たすポリマー材料として、従来は脂環式ポリオレフィンや（メタ）アクリルポリマー等に代表されるビニル共重合体が用いられてきた。これらのポリマー材料の多くは高い透明性という特徴を活かして、主にプリズムやレンズ、導光板等へ用途展開されている。しかし、成形方法は射出成形や押出成形といった溶融成形が中心であるため、小型で複雑な形状の部材や極めて薄い部材への加工は難しい。またこれらのポリマー材料は熱可塑性樹脂であるために、耐熱信頼性や耐湿信頼性に劣るという問題を有していた。
【０００６】
複雑な部材を形成可能な加工技術として、注型法やインプリント法、スタンプ法、トランスファー法等が考えられる。また、塗工法や印刷法、スピンコーター法等を用いると、薄い部材を形成することが可能である。感光性を持たせた液体を任意形状の型に注入する、あるいは液を流延したところに金型で押さえ込む、あるいはフィルムないしシート状に加工した材料を金型で押さえ込み、光を照射することで三次元架橋化・不溶化し、容易に複雑な形状の部材を形成可能である。そこで感光性を有し、かつ光学特性、特に可視光領域における透明性の良好な素材が検討されている（例えば、特許文献１及び２参照）。
【先行技術文献】
【特許文献】
【０００７】
【特許文献１】特開平６−１２８３４２号公報
【特許文献２】特開２００１−２８８２０６号公報
【発明の概要】
【発明が解決しようとする課題】
【０００８】
上記の従来の材料で可視光の透明性を確保するためには、硬化を進行させるために、光開始剤の添加量を増やして、未反応の重合性化合物のブリードアウトの発生を抑えていた。しかしながら、残存する未反応の光開始剤やその分解物により熱劣化が発生し、高温高湿信頼性が劣る等の問題を有していた。
更に光を透過させる場合、光透過部分の屈折率が周辺より高いことが重要となる。光透過部分の屈折率が周辺と同等若しくは低いと、光が周辺部へ漏れてしまう。また、一部でも光透過部分に屈折率が同等若しくは高いものが接していると、そこから光が漏れて光透過性が低下する。以上のことから、光透過部分の材料として屈折率の高いものが求められている。
【０００９】
本発明は上記問題を解決するためになされたもので、可視光波長領域３８０〜７８０ｎｍにおける高い透明性、並びに高温高湿信頼性に優れ、更に光透過性を向上させるために屈折率を向上させた感光性樹脂組成物、感光性樹脂ワニス、感光性樹脂フィルム、及びこれらの硬化物、並びにその硬化物よりなる可視光導光路を提供することを目的とする。
【課題を解決するための手段】
【００１０】
本発明者らは、以下の（１）〜（５）が上記課題を解決することを見出した。
（１）（Ａ）アクリル重合体、（Ｂ）重合性化合物、（Ｃ）光重合開始剤、及び（Ｄ）ヒンダードフェノール系酸化防止剤を含む感光性樹脂組成物であって、（Ａ）成分及び（Ｂ）成分の総量に対して、（Ａ）成分の含有量が３０〜７０質量％、（Ｂ）成分の含有量が３０〜７０質量％であり、（Ａ）成分及び（Ｂ）成分の総量１００質量部に対して、（Ｃ）成分の含有量が０．０３〜３．０質量部、及び（Ｄ）成分の含有量が０．０１〜１．０質量部であり、（Ｂ）重合性化合物は、芳香族を有する重合性化合物を含み、その含有量が、（Ａ）成分及び（Ｂ）成分の総量に対して、１０〜４０質量％であることを特徴とする感光性樹脂組成物。
（２）上記（１）の感光性樹脂組成物、及び有機溶媒を含有する感光性樹脂ワニス。
（３）上記（２）の感光性樹脂ワニスを基材フィルム上に塗布し、乾燥してなる感光性樹脂フィルム。
（４）上記（１）の感光性樹脂組成物、上記（２）の感光性樹脂ワニス、又は上記（３）の感光性樹脂フィルムに光を照射し、硬化してなる感光性樹脂硬化物。
（５）上記（４）の感光性樹脂硬化物よりなる可視光導光路。
【発明の効果】
【００１１】
本発明によると、可視光波長領域において高い透明性、及び高温高湿信頼性を有し、更に光透過性を向上させるために屈折率を向上させた感光性樹脂組成物、感光性樹脂ワニス、感光性樹脂フィルム、及びこれらを光硬化させて得られる感光性樹脂硬化物、並びに可視光導光路を提供することが可能となる。
【図面の簡単な説明】
【００１２】
【図１】白色ＬＥＤ透過光強度比を測定する装置の平面図（上）及び正面図（下）である。
【発明を実施するための形態】
【００１３】
本発明の感光性樹脂組成物は、（Ａ）アクリル重合体、（Ｂ）重合性化合物、（Ｃ）光重合開始剤、及び（Ｄ）ヒンダードフェノール系酸化防止剤を含有する感光性樹脂組成物である。
【００１４】
本発明においては、（Ａ）成分及び（Ｂ）成分の総量に対して、（Ａ）成分の含有量が３０〜７０質量％、（Ｂ）成分の含有量が３０〜７０質量％であり、（Ａ）成分及び（Ｂ）成分の総量１００質量部に対して、（Ｃ）成分の含有量が０．０３〜３．０質量部、及び（Ｄ）成分の含有量が０．０１〜１．０質量部であり、（Ｂ）重合性化合物は、芳香族を有する重合性化合物を含み、その含有量が、（Ａ）成分及び（Ｂ）成分の総量に対して、１０〜４０質量％であることを特徴とする。
【００１５】
〔（Ａ）アクリル重合体〕
（Ａ）アクリル重合体の含有量は、（Ａ）成分及び（Ｂ）成分の総量に対して、３０〜７０質量％の範囲である。（Ａ）成分の含有量が３０質量％未満であると、感光性樹脂組成物をフィルムに加工することが困難であるため好ましくない。また（Ａ）成分の含有量が７０質量％を超えると、高温高湿試験における信頼性が低下するため好ましくない。感光性樹脂組成物のフィルムへの加工性と高温高湿信頼性の維持という点から、（Ａ）成分の含有量は、好ましくは４０〜６０質量％の範囲であり、より好ましくは４５〜５５質量％の範囲である。
【００１６】
本発明の感光性樹脂組成物の（Ａ）アクリル重合体は、単一モノマーからなる単独重合体、２種以上のモノマーからなる共重合体のいずれでもよい。
その中でも、（Ａ）アクリル重合体は、メチルメタクリレート、ブチルメタクリレート、ブチルアクリレート、２‐ヒドロキシエチルアクリレート、メタクリル酸からなる群から選ばれる少なくとも１種をモノマーとして重合した重合体であることが好ましい。すなわち、上記モノマーの単独重合体又は上記モノマーから選択される２種以上のモノマー共重合体が好ましい。
特に、メチルメタクリレートは該アクリル重合体の高い透明性に寄与する。ブチルメタクリレート及びブチルアクリレートは、該アクリル重合体に任意のガラス転移温度を持たせることに寄与する。２‐ヒドロキシエチルアクリレートとメタクリル酸は、該アクリル重合体と後述する（Ｂ）成分との相溶性向上に寄与する。以上の観点から、適宜必要に応じて、各種モノマーを用いて特定の（Ａ）アクリル重合体を得、これを用いることで、可視光波長領域における高い透明性と、任意のガラス転移温度、（Ｂ）成分との相溶性のすべてを満足した感光性樹脂組成物を提供することが可能である。
【００１７】
（Ａ）アクリル重合体の重量平均分子量は、３万〜３０万の範囲にあることが好ましい。（Ａ）成分の重量平均分子量が３万以上であれば、フィルムへの加工が容易であり、十分な強度や可撓性を有する感光性樹脂硬化物が得られるため好ましい。また高温高湿試験においては、（Ａ）成分のブリードアウトの発生を抑制し信頼性を維持することができる。一方重量平均分子量が３０万以下であれば、感光性樹脂組成物及び感光性樹脂組成物ワニスの適当な粘度が得られるため、フィルムへの加工性が優れており、得られた硬化物は優れた柔軟性を有するため好ましい。また後述する（Ｂ）成分との優れた相溶性を有し、その結果として感光性樹脂硬化物のヘイズを抑えることができ、高い透明性を得ることができるため好ましい。よって、以上の観点から、（Ａ）成分の重量平均分子量は、より好ましくは４万〜１５万の範囲であり、特に好ましくは６万〜１２万の範囲である。
なお、本発明における重量平均分子量は、ゲル浸透クロマトグラフィー（ＧＰＣ）で測定し、標準ポリスチレンで換算した値である。
【００１８】
（Ａ）アクリル重合体のガラス転移点は３０〜１００℃の範囲であることが好ましい。（Ａ）成分のガラス転移点が３０℃以上であれば、得られる感光性樹脂硬化物の硬度が十分であり、高温高湿信頼性試験において硬化物がその形状を保持できるため好ましい。一方、ガラス転移点が１００℃以下であれば、感光性樹脂硬化物は優れた柔軟性が有するため好ましい。よって、得られる感光性樹脂硬化物の強度の点から、（Ａ）アクリル重合体のガラス転移点は、より好ましくは４５〜８５℃の範囲であり、特に好ましくは５５〜７５℃の範囲である。
【００１９】
上記（Ａ）アクリル重合体は、上述の好ましい重量平均分子量、及びガラス転移点の範囲となるようなものであれば、重合体の構造や重合方法、重合反応の種類に制限はない。例えば重合方法としては、溶液重合法、懸濁重合法、乳化重合法、塊状重合法、気相重合法等を用い、重合反応としてはラジカル重合、カチオン重合、アニオン重合、配位重合等が利用できる。
【００２０】
〔（Ｂ）重合性化合物〕
（Ｂ）重合性化合物の含有量は、（Ａ）成分及び（Ｂ）成分の総量に対して、３０〜７０質量％の範囲である。（Ｂ）成分の含有量が３０質量％未満であると、感光性樹脂組成物を光硬化させた硬化物の架橋密度が低く、また硬化反応が進行しにくいことから未反応重合性化合物のブリードアウトが発生しやすいことから、高温高湿試験における信頼性が低下するため好ましくない。また硬化反応を進めるには、（Ｃ）光重合開始剤の添加量を増やすことよって解決できるが、この手法では残存する未反応（Ｃ）光重合開始剤やその分解物により熱劣化が発生し、高温高湿信頼性が劣るため好ましくない。一方、（Ｂ）成分の含有量が７０質量％を超えると、感光性樹脂組成物をフィルムに加工することが困難であるため好ましくない。感光性樹脂組成物のフィルムへの加工性と、感光性樹脂組成物の硬化性、及び高温高湿信頼性の維持という点から、（Ｂ）成分の含有量は、好ましくは４０〜６０質量％の範囲であり、より好ましくは４５〜５５質量％の範囲である。
【００２１】
（Ｂ）重合性化合物は、光重合開始剤に光が照射されて発せられるラジカルによって連鎖重合可能な重合性基を１分子中に少なくとも１つを有するもので、かつ可視光波長領域３８０〜７８０ｎｍの範囲で光の吸収がないものが好ましい。具体的な（Ｂ）重合性化合物としては、例えば、国際公開ＷＯ２００９／０６６６３８号公報に記載のものが挙げられる。その中でも特に、ラジカルによる適度な重合速度を有するという観点から、（メタ）アクリロイル基、ビニル基、アリル基等の不飽和二重結合基を有する化合物が好ましい。
なお、性状については固形、半固体、液体いずれも使用可能である。
【００２２】
また、（Ｂ）重合性化合物は、単官能、及び２官能以上の多官能のもののいずれも用いることができるが、特に２官能以上の多官能性の重合性化合物から選ばれる少なくとも１種を含むことが好ましい。多官能性の重合性化合物を用いることで三次元架橋が進行し、熱に対して形状変化の少ない硬化物を得ることができる。また、単官能性の重合性化合物は、感光性樹脂組成物の粘度を低下させ、取り扱いを容易にするため、必要に応じて適宜混合される。これらの化合物は、単独又は２種類以上組み合わせて使用することができ、更にその他の重合性化合物と組み合わせて使用することもできる。
【００２３】
本発明の感光性樹脂組成物において（Ｂ）重合性化合物は、芳香族を有する重合性化合物を含み、その含有量が、（Ａ）成分及び（Ｂ）成分の総量に対して、１０〜４０質量％である。
含有量が１０質量％未満であると、屈折率の上昇が少なく十分に光透過性を向上させることができない。一方、４０質量％を超えると、屈折率は上昇するが、透明性が低下するため好ましくない。芳香族を有する重合性化合物の含有量としては、屈折率を向上させつつ、高い透明性を保つ観点から、（Ａ）成分及び（Ｂ）成分の総量に対して、１５〜３５質量％の範囲がより好ましく、２０〜３０質量％の範囲が更に好ましい。
【００２４】
（Ｂ）成分中の芳香族を有する重合性化合物としては、ビスフェノールＡ骨格を有する重合性化合物が好ましい。ビスフェノールＡ骨格を有する重合性化合物は、熱や光による劣化が少なく、また誘導体の種類も多いために容易に製造することができる。更に、ビスフェノールＡ骨格を有する重合化合物の中でも、下記一般式（１）で表される重合性化合物がエチレンオキシドの鎖長を変えることにより、相溶性や屈折率の調整が容易であるという観点から、特に好ましい。
【００２５】
【化１】
0005573405.tif 000002
【００２６】
上記一般式（１）中、Ｘ1、Ｘ2は、それぞれ水素原子又はメチル基であり、ｍ、ｎは正の整数で、ｍ＋ｎは２〜１４の範囲内である。
【００２７】
本発明で使用される上記一般式（１）で表される重合性化合物としては、一般的な合成方法により得ることもできるが、例えば「ＦＡ−３２１Ａ」（ＥＯ変性ジアクリレート；平均ＥＯ鎖長＝１０、日立化成工業（株）製）、「ＦＡ−３２４Ａ」（ＥＯ変性ジアクリレート；平均ＥＯ鎖長＝４、日立化成工業（株）製）、「ＦＡ−３２１Ｍ」（ＥＯ変性ジメタクリレート；平均ＥＯ鎖長＝１０、日立化成工業（株）製）等の市販されている化合物を用いることもできる。
【００２８】
（Ｂ）成分中の芳香族を有する重合性化合物として、具体的には、ビスフェノールＡ骨格を有する化合物以外に、フェニル、ビスフェノールＦ、ビスフェノールＳ、ビフェニル、ナフチル、フルオレニル基等を有する化合物を用いることができる。その中で、ビスフェノールＦやフルオレニル基等、共役の伸びが少ないものが、短波長の吸収が少なく透明性が高いため好ましい。
【００２９】
（Ｂ）成分中の芳香族を有する重合性化合物として、例えば、（メタ）アクリロイル基を有する化合物として、下記一般式（２）に示される２官能（メタ）アクリレートが挙げられる。
【００３０】
【化２】
0005573405.tif 000003
【００３１】
上記一般式（２）中、Ｒ1及びＲ2は、それぞれ水素原子又はメチル基である。またＲ3は以下の一般式（３）に示すものである。
【００３２】
【化３】
0005573405.tif 000004
【００３３】
上記一般式（３）において、ａ＋ｂは２〜３０の範囲であり、Ｒ4及びＲ5はそれぞれ水素原子又はメチル基である。また、Ｒ6は、以下の一般式（４）で示される２価の基のいずれかである。
【００３４】
【化４】
0005573405.tif 000005
【００３５】
以上の（Ｂ）成分中の芳香族を有する重合性化合物は、単独又は２種類以上組み合わせて使用することができ、更にその他の重合性化合物と組み合わせて使用することもできる。
【００３６】
（Ｂ）成分中の芳香族を有しない重合性化合物として、具体的には、（メタ）アクリレート、ハロゲン化ビニリデン、ビニルエーテル、ビニルエステル、ビニルピリジン、ビニルアミド、アリール化ビニル等が挙げられるが、これらのうち透明性の観点から、（メタ）アクリレートやアリール化ビニルであることが好ましい。（メタ）アクリレートとしては、単官能のもの、２官能以上の多官能のもののいずれも用いることができる。
【００３７】
（Ｂ）成分中の芳香族を有しない重合性化合物として、例えば、（メタ）アクリロイル基を有する化合物として、下記一般式（５）に示される２官能（メタ）アクリレートが挙げられる。
【００３８】
【化５】
0005573405.tif 000006
【００３９】
上記一般式（５）中、Ｒ7及びＲ8は、それぞれ水素原子又はメチル基である。またＲ9は以下の一般式（６）、（７）又は（８）に示すものである。
【００４０】
【化６】
0005573405.tif 000007
【００４１】
【化７】
0005573405.tif 000008
【００４２】
【化８】
0005573405.tif 000009
【００４３】
上記一般式（６）、（７）及び（８）において、Ｒ10〜Ｒ15はそれぞれ水素原子又はメチル基である。また、ｃは、１〜３０の範囲である。ｄ及びｅは平均値であり、それぞれ１〜１５の範囲である。また、ｆ、ｇ及びｈもそれぞれ平均値であり、１〜１０の範囲である。
【００４４】
以上の（Ｂ）成分中の芳香族を有さない重合性化合物は、上述の芳香族を有する重合性化合物を所定量含んだ上で、単独又は２種類以上組み合わせて使用することができ、更にその他の重合性化合物と組み合わせて使用することもできる。
【００４５】
〔（Ｃ）光重合開始剤〕
（Ｄ）光重合開始剤の含有量は、（Ａ）成分及び（Ｂ）成分の総量１００質量部に対して、０．０３〜３．０質量部の範囲である。（Ｃ）成分の含有量が０．０３質量部未満であると、光の照射によって十分に硬化反応が進行せず好ましくない。３．０質量部を超えると、（Ｃ）成分に由来する着色の影響が大きくなる結果、可視光波長領域における透明性が低下するため好ましくない。感光性樹脂組成物の光硬化性と可視光波長領域における透明性という点から、（Ｃ）成分の含有量は、（Ａ）成分及び（Ｂ）成分の総量１００質量部に対して、好ましくは０．１〜１．５質量部であり、更に好ましくは０．１〜１．０質量部である。
【００４６】
（Ｃ）光重合開始剤として、（Ｃ−１）α−ヒドロキシアセトフェノン系光開始剤及びグリオキシエステル系光開始剤から選ばれる少なくとも１種、及び（Ｃ−２）フォスフィンオキシド系光開始剤を含有することが好ましい。このような特定の（Ｃ）光重合開始剤を用いることで着色が少なく、可視光波長領域において透明性の高い硬化物が得られる。
【００４７】
（Ｃ−１）成分であるα−ヒドロキシアセトフェノン系光開始剤としては、１−ヒドロキシ−シクロヘキシルフェニルケトン、２−ヒドロキシ−２−メチル−１−フェニルプロパン−１−オン、１−［４−（２−ヒドロキシエトキシ）−フェニル］−２−ヒドロキシ−２−メチル−１−プロパン−１−オン、２−ヒドロキシ−１−（４−（４−（２−ヒドロキシ−３，５，２−メチルプロピオニル）−ベンジル）−フェニル）−２−メチルプロパン−１−オン、等が挙げられる。
また、グリオキシエステル系光開始剤としては、オキシフェニル酢酸２−［２−オキソ−２−フェニルアセトキシエトキシ］エチルエステル、オキシフェニル酢酸２−（２−ヒドロキシエトキシ）エチルエステルやこれらの混合物等が挙げられる。これらのうち、着色が少なく、可視光波長領域において透明性が高いという点から、オキシフェニル酢酸２−［２−オキソ−２−フェニルアセトキシエトキシ］エチルエステル、オキシフェニル酢酸２−（２−ヒドロキシエトキシ）エチルエステル、及びこれらの混合物が特に好ましい。
【００４８】
（Ｃ−２）成分であるフォスフィンオキシド系光開始剤としては、２，４，６−トリメチルベンゾイル−ジフェニルフォスフィンオキシドや、２，４，６−トリメチルベンゾイル−フェニルフォスフィンオキシド、これらの混合物等が挙げられる。このような光開始剤を用いると少ない光照射量で硬化が可能となるだけでなく、フォトブリーチ能を有するため、得られた光硬化物は可視光領域で優れた透明性を有する。その中でも、２，４，６−トリメチルベンゾイル−ジフェニルフォスフィンオキシドは、特に可視光領域で優れた透明性を有し、また硬化性が高いことから好ましい。
【００４９】
〔（Ｄ）ヒンダードフェノール系酸化防止剤〕
（Ｄ）ヒンダードフェノール系酸化防止剤の含有量は、（Ａ）成分及び（Ｂ）成分の総量１００質量部に対して、０．０１〜１．０質量部の範囲である。（Ｄ）の含有量が０．０１質量部未満であると、高温高湿信頼性が劣るため好ましくない。また、１．０質量部を超えると、光硬化の際に重合を阻害してしまうため好ましくない。感光性樹脂組成物の硬化性と高温高湿信頼性の観点から、（Ｄ）成分の含有量は、（Ａ）成分及び（Ｂ）成分の総量１００質量部に対して、好ましくは０．１〜１．０質量部であり、更に好ましくは０．２〜１．０質量部である。
【００５０】
（Ｄ）ヒンダードフェノール系酸化防止剤としては、メチル基とｔ−ブチル基を同一芳香環上に１個ずつ有するフェノール基を１分子中に一つ以上有することを必須とするヒンダードフェノール系酸化防止剤であって、下記式（９）で示されるものであることが特に好ましい。これらの化合物を用いると、耐熱信頼性を向上させることができ、かつ光硬化の際の重合阻害が小さいために、硬化性が良好である。また硬化に必要な光の照射量が少なくて済むために生産性が高い。
【００５１】
【化９】
0005573405.tif 000010
【００５２】
上記式（９）のＸは、以下に示す式（１０）、（１１）の２価の基のいずれかである。
【００５３】
【化１０】
0005573405.tif 000011
【００５４】
【化１１】
0005573405.tif 000012
【００５５】
〔その他の添加剤〕
本発明の感光性樹脂組成物には、上記（Ａ）〜（Ｄ）成分に加えて、必要に応じて、黄変防止剤、紫外線吸収剤、可視光吸収剤、レベリング剤、着色剤、可塑剤、安定剤、充填剤、蛍光増白剤等のいわゆる添加剤を本発明の効果に悪影響を与えない割合で添加してもよい。
【００５６】
また、本発明の感光性樹脂組成物は、適当な有機溶媒を用いて希釈し、感光性樹脂ワニスとして使用することができる。ここで用いる有機溶媒としては、該樹脂組成物を溶解し得るものであれば特に制限はなく、例えば、トルエン、キシレン、メシチレン、クメン、ｐ−シメン等の芳香族炭化水素；テトラヒドロフラン、１，４−ジオキサン等の環状エーテル；メタノール、エタノール、イソプロパノール、ブタノール、エチレングリコール、プロピレングリコール等のアルコール；アセトン、メチルエチルケトン、メチルイソブチルケトン、シクロヘキサノン、４−ヒドロキシ−４−メチル−２−ペンタノン等のケトン；酢酸メチル、酢酸エチル、酢酸ブチル、乳酸メチル、乳酸エチル、γ−ブチロラクトン等のエステル；エチレンカーボネート、プロピレンカーボネート等の炭酸エステル；エチレングリコールモノメチルエーテル、エチレングリコールモノエチルエーテル、エチレングリコールモノブチルエーテル、エチレングリコールジメチルエーテル、エチレングリコールジエチルエーテル、プロピレングリコールモノメチルエーテル、プロピレングリコールモノエチルエーテル、プロピレングリコールジメチルエーテル、プロピレングリコールジエチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル等の多価アルコールアルキルエーテル；エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノメチルエーテルアセテート、ジエチレングリコールモノエチルエーテルアセテート等の多価アルコールアルキルエーテルアセテート；Ｎ，Ｎ−ジメチルホルムアミド、Ｎ，Ｎ−ジメチルアセトアミド、Ｎ−メチルピロリドン等のアミド等が挙げられる。
【００５７】
これらの中で、溶解性及び沸点の観点から、メタノール、エタノール、イソプロパノール、アセトン、トルエン、メチルエチルケトン、メチルイソブチルケトン、シクロヘキサノン、酢酸メチル、酢酸エチル、酢酸ブチル、乳酸メチル、乳酸エチル、エチレングリコールモノメチルエーテル、エチレングリコールモノエチルエーテル、プロピレングリコールモノメチルエーテル、プロピレングリコールモノエチルエーテル、ジエチレングリコールジメチルエーテル、エチレングリコールモノメチルエーテルアセテート、プロピレングリコールモノメチルエーテルアセテート、Ｎ，Ｎ−ジメチルアセトアミドであることが好ましい。
これらの有機溶剤は、単独で又は２種類以上を組み合わせて使用することができる。
また、樹脂ワニス中の固形分濃度は、通常２０〜８０質量％であることが好ましい。
【００５８】
〔感光性樹脂ワニス〕
感光性樹脂ワニスを調合する際は、撹拌により混合することが好ましい。撹拌方法については特に制限はないが、撹拌効率の観点からプロペラを用いた撹拌が好ましい。撹拌する際のプロペラの回転速度には特に制限はないが、１０〜１，０００ｍｉｎ-1であることが好ましい。１０ｍｉｎ-1以上であると、（Ａ）〜（Ｄ）成分及び有機溶剤のそれぞれの成分が十分に混合されるため好ましく、１，０００ｍｉｎ-1以下であるとプロペラの回転による気泡の巻き込みが少なくなるため好ましい。以上の観点から５０〜８００ｍｉｎ-1であることがより好ましく、１００〜５００ｍｉｎ-1であることが特に好ましい。
【００５９】
撹拌時間についても特に制限はないが、１〜２４時間であることが好ましい。１時間以上であると、（Ａ）〜（Ｄ）成分及び有機溶剤のそれぞれの成分が十分に混合されるため好ましく、２４時間以下であると、ワニス調合時間を短縮することができ、十分な生産性が得られるため好ましい。
【００６０】
調合した感光性樹脂ワニスは、孔径５０μｍ以下のフィルタを用いて濾過するのが好ましい。孔径５０μｍ以下のフィルタを用いることで、大きな異物等が除去されて、ワニス塗布時にはじき等を生じることがなく、またコア部を伝搬する光の散乱が抑制されるため好ましい。以上の観点から、孔径３０μｍ以下のフィルタを用いて濾過するのが更に好ましく、孔径１０μｍ以下のフィルタを用いて濾過するのが特に好ましい。
【００６１】
調合した感光性樹脂ワニスは、減圧下で脱泡することが好ましい。脱泡方法には、特に制限はなく、具体例としては真空ポンプとベルジャー、真空装置付き脱泡装置を用いることができる。減圧時の減圧度には特に制限はないが、樹脂ワニスに含まれる有機溶剤が沸騰しない範囲が好ましい。減圧脱泡時間には特に制限はないが、３〜６０分であることが好ましい。３分以上であると、樹脂ワニス内に溶解した気泡を取り除くことができるため好ましく、６０分以下であると、樹脂ワニスに含まれる有機溶剤が揮発することがないため好ましい。
【００６２】
〔感光性樹脂フィルム〕
以下、本発明の感光性樹脂フィルムについて説明する。
本発明の感光性樹脂フィルムは、前記感光性樹脂組成物からなり、前記（Ａ）〜（Ｄ）成分を含有する感光性樹脂ワニスを好適な基材フィルムに塗布し、乾燥等の方法を用いて溶媒を除去して、感光性樹脂層（以下単に「樹脂層」という場合がある。）を形成することにより容易に製造することができる。また感光性樹脂組成物をワニス化することなく、直接基材フィルムに塗布して製造してもよい。
【００６３】
基材フィルムとしては、特に制限はなく、例えば、ポリエチレンテレフタレート、ポリブチレンテレフタレート、ポリエチレンナフタレート等のポリエステル；ポリエチレン、ポリプロピレン、ポリエチレン−酢酸ビニル共重合体等のポリオレフィン；ポリ塩化ビニル、ポリ塩化ビニリデン、ポリカーボネート、ポリアミド、ポリイミド、ポリアミドイミド、ポリエーテルイミド、ポリエーテルスルフィド、ポリエーテルスルホン、ポリエーテルケトン、ポリフェニレンエーテル、ポリフェニレンスルフィド、ポリアリレート、ポリスルホン、液晶ポリマー等が挙げられる。
【００６４】
これらの中で、柔軟性及び強靭性の観点から、ポリエチレンテレフタレート、ポリブチレンテレフタレート、ポリエチレンナフタレート、ポリプロピレン、ポリエチレン−酢酸ビニル共重合体、ポリカーボネート、ポリアミド、ポリイミド、ポリアミドイミド、ポリフェニレンエーテル、ポリフェニレンスルフィド、ポリアリレート、ポリスルホンであることが好ましい。
【００６５】
基材フィルムの厚みは、目的とする柔軟性により適宜変えてよいが、３〜２５０μｍであることが好ましい。３μｍ以上であれば、十分なフィルム強度が得られ、２５０μｍ以下であれば、十分な柔軟性が得られる。以上の点から、基材フィルムの厚みは５〜２００μｍであることがより好ましく、７〜１５０μｍであることが更に好ましい。なお、樹脂層との剥離性向上にために、シリコーン系化合物、含フッ素化合物等により離型処理が施されたフィルムを必要に応じて用いてもよい。
【００６６】
基材フィルム上に感光性樹脂ワニス又は感光性樹脂組成物を塗布して製造した感光性樹脂フィルムは、必要に応じて保護フィルムを樹脂層上に貼り付け、基材フィルム、感光性樹脂組成物又は感光性樹脂硬化物からなる樹脂層及び保護フィルムの３層構造としてもよい。
【００６７】
保護フィルムとしては、特に制限はなく、例えば、ポリエチレンテレフタレート、ポリブチレンテレフタレート、ポリエチレンナフタレート等のポリエステル；ポリエチレン、ポリプロピレン等のポリオレフィン等が挙げられる。これらの中で、柔軟性及び強靭性の観点から、ポリエチレンテレフタレート等のポリエステル；ポリエチレン、ポリプロピレン等のポリオレフィンであることが好ましい。なお、樹脂層との剥離性向上の観点から、シリコーン系化合物、含フッ素化合物等により離型処理が施されたフィルムを必要に応じて用いてもよい。
【００６８】
保護フィルムの厚みは、目的とする柔軟性により適宜変えてよいが、１０〜２５０μｍであることが好ましい。１０μｍ以上であれば、十分なフィルム強度が得られ、２５０μｍ以下であれば、十分な柔軟性が得られる。以上の点から、保護フィルムの厚みは１５〜２００μｍであることがより好ましく、２０〜１５０μｍであることが更に好ましい。
【００６９】
本発明の感光性樹脂フィルムの樹脂層の厚みについては特に制限はないが、乾燥後の厚みで、通常は５〜５００μｍであることが好ましい。５μｍ以上であれば、必要な厚みを有しているため、感光性樹脂フィルム又は該フィルムの硬化物の強度が十分となり、５００μｍ以下であれば、乾燥を十分に行え、樹脂フィルム中の残留溶媒量が減少し、該フィルムの硬化物を加熱した時に発泡等が起こり難くなる。
【００７０】
このようにして得られた感光性樹脂フィルムは、例えばロール状に巻き取ることによって容易に保存することができる。又はロール状のフィルムを好適なサイズに切り出して、シート状にして保存することもできる。
【００７１】
〔感光性樹脂硬化物〕
本発明の感光性樹脂組成物は、素早く光硬化することができる。ここで厚み０．５ｍｍ、光照射量３０００ｍＪ／ｃｍ2にて得られる硬化物の反応率を１００％として、１００ｍＪ／ｃｍ2照射時の反応率が８０％以上であることが好ましい。このような材料を用いると成形品の生産性に優れた材料を得ることができる。
【００７２】
本発明で使用する硬化のための光の種類については、硬化反応が進むものであれば特に光に制限はないが、速硬化性の点から光はＵＶ光であることが好ましく、また（Ｃ）光開始重合剤の吸収波長の点からＵＶ光の中でも３６５ｎｍのｉ線により硬化させることがより好ましい。３６５ｎｍのｉ線を放出する光源としては特に制限はなく、光源の例としては低圧水銀ランプ、高圧水銀ランプ、超高圧水銀ランプ等の水銀ランプの他、タングステンランプ、キセノンランプ、ガスレーザー、半導体レーザー等が挙げられる。硬化に必要な照射量は、求める硬化物の厚みや屈折率等にも異なるが、一般的には照度１〜１０００ｍＷ／ｃｍ２にて、１０〜１００００ｍＪ／ｃｍ2照射することで硬化物を得ることができる。
【００７３】
得られた硬化物について、硬化物の屈折率が１．４９以上であることが好ましいく、１．４９５以上であることがより好ましい。屈折率が１．４９以上であることにより、光透過性を十分に向上させることができる。
【００７４】
得られた硬化物は、３８０〜７８０ｎｍの可視光領域において、厚み２００μｍの試験片における光線透過率が９２％以上であることが好ましい。光線透過率が９２％以上の硬化物を用いると、光の照度を落とすことなく、かつ光源の色味を変えることなく光を伝播することが可能となる。
【００７５】
得られた硬化物は、厚み２００μｍにおいてヘイズが３％以下であることが好ましく、２．６以下であることがより好ましい。ヘイズが３％以下であることにより、十分な透明性を有する硬化物を得ることができる。
【００７６】
また、本発明の感光性樹脂組成物は光、熱等によって硬化反応又は重合反応させることによって、硬化物を得ることが可能である。その際、前もってシート、フィルム、短冊等の任意の形状にしておき、その後硬化反応等させることで、任意形状を有する硬化物を得ることも可能である。このようにして得られた硬化物は、空気クラッド中で用いることで、照明デバイス用の可視光導光路として用いることができる。
【実施例】
【００７７】
以下、本発明の実施例を更に具体的に説明するが、本発明はこれらの実施例に制限されるものではない。
【００７８】
［実施例１］
（１）感光性樹脂組成物の調製
容量２００ｍＬの茶褐色ポリ瓶に、（Ａ）アクリル重合体として、「ヒタロイドＨＡ−３２０４ＥＢ−１Ｅ」（重量平均分子量：８６，０００、水酸基価：３０ｍｇＫＯＨ／ｇ、酸価：３．８ｍｇＫＯＨ／ｇ、ガラス転移点：７０℃、樹脂分含有量３７質量％、酢酸エチル／酢酸ブチル混合溶液、日立化成工業（株）製）を１１１ｇ、（Ｂ）重合性化合物として、「ＮＫエステル  ＡＰＧ−４００」（ポリプロピレングリコールジアクリレート；平均ＰＯ鎖長＝７、新中村化学工業（株）製）を３０．０ｇ、「ファンクリル  ＦＡ−３２１Ａ」（ビスフェノールＡ骨格、ＥＯ変性ジアクリレート；平均ＥＯ鎖長＝１０、日立化成工業（株）製）を２０．０ｇ、（Ｃ）光重合開始剤として、「ＩＲＧＡＣＵＲＥ７５４」（オキシフェニル酢酸２−［２−オキソ−２−フェニルアセトキシエトキシ］エチルエステル、オキシフェニル酢酸２−（２−ヒドロキシエトキシ）エチルエステルの混合物、チバスペシャリティケミカルズ（株）製）を０．１ｇ、「ＤＡＲＯＣＵＲＥ−ＴＰＯ」（２，４，６−トリメチルベンゾイル−ジフェニルフォスフィンオキシド、チバスペシャリティケミカルズ（株）製）を０．１ｇ、（Ｄ）フェノール系酸化防止剤として、「アデカスタブ  ＡＯ−８０」（ヒンダートフェノール系酸化防止剤、ＡＤＥＫＡ（株）製）を０．２ｇ、アセトン１０ｇを配合し、ミックスローターを用いて室温で１２時間撹拌した。得られた混合物を孔径２μｍのメンブレンフィルターを用いて加圧ろ過し、１０ｍｍＨｇにて真空脱気して感光性樹脂組成物を調製した。
【００７９】
（２）感光性樹脂フィルムの作成
（１）で調製した感光性樹脂組成物を、ＰＥＴフィルム（帝人デュポンフィルム（株）製、商品名Ａ５３、厚み５０μｍ）の離型処理面上に塗工機（株式会社ヒラノテクシード製、商品名マルチコーターＴＭ−ＭＣ）を用いて塗布し、１００℃で２０分乾燥し、次いで保護フィルムとして離型ＰＥＴフィルム（帝人デュポンフィルム（株）製、商品名Ａ３１、厚み２５μｍ）を貼付け、感光性樹脂組成物フィルムを得た。このとき樹脂層の厚みは、塗工機のギャップを調節することで任意に調製可能であるが、本実施例では硬化後の膜厚が２００μｍとなるように調製した。
【００８０】
（３）硬化物の作成
（２）で得られたフィルムを用い、離型ＰＥＴフィルム上から紫外線露光機（大日本スクリーン株式会社製、商品名ＭＡＰ−１２００−Ｌ）を用いて２０００ｍＪ／ｃｍ2ＵＶを照射した。その後、基材フィルムと保護フィルムを剥がし、フィルム状光硬化物を得た。その後任意形状に試験片を切り出し、各種測定に用いた。
【００８１】
（４）透過率の評価
（３）で得られた硬化物を４ｃｍｘ４ｃｍサイズに切り出したサンプルを評価に用いた。日立製作所（株）社製分光光度計  Ｕ−３３１０を用い、測定波長２００〜８００ｎｍにて透過率を測定した。測定結果から、４２０ｎｍ、５６０ｎｍ、７８０ｎｍの３点について評価した。得られた硬化物について評価したところ、透過率は９２％（４２０ｎｍ）、９２％（５６０ｎｍ）、９２％（７８０ｎｍ）であり、透明性は良好であった。
【００８２】
（５）屈折率測定
（３）で得られた硬化物を１ｃｍｘ２ｃｍサイズに切り出したサンプルについて、（株）アタゴ製  アッベ屈折計Ｔ２を用いて、測定温度２３℃、波長５８９ｎｍ（Ｄ線）にて屈折率を測定したところ、屈折率は１．４９５であった。
【００８３】
（６）へイズ測定
（３）で得られた硬化物（厚さ２００μｍ）を２ｃｍｘ２ｃｍサイズに切り出したサンプルについて、日本電色工業（株）製  色度計３００Ａを用いて、測定温度２３℃にてヘイズを測定したところ、ヘイズは、厚み２００μｍにおいて、２．４％であった。
【００８４】
（７）白色ＬＥＤ透過強度の測定方法
図１を用いて説明する。図１は、白色ＬＥＤ透過光強度比を測定する装置の平面図（上）及び正面図（下）である。（３）で得られた硬化物を１ｃｍｘ１０ｃｍサイズに切り出したサンプル３を評価に用いた。光源２として、サイド発光型白色ＬＥＤを用い、入力電流１５ｍＡにて発光させた。サンプル３を基板１上に載置し、端面より白色ＬＥＤ光（光源の透過強度比＝４．２）を入光した。反対側の端面から出てきた光を、大塚電子（株）社製  マルチ測光システム  ＭＣＰＤ−３０００を用いて透過光のスペクトルを測定し、出てくる光のピーク強度から、透過強度比を以下式に従って算出した。
【００８５】
透過強度比＝（Ｉｎｔ460／Ｉｎｔ560）
（Ｉｎｔ460：４６０ｎｍ付近に見られる主にＢ帯に起因するピークの強度
Ｉｎｔ560：５６０ｎｍ付近に見られる主にＧ帯、Ｒ帯の混合光に起因するピークの強度。）
透過強度比は２．０以上が好ましく、２．５以上がより好ましい。そこで、透過強度比が１．５未満のものは×、１．５以上２．０未満のものは△、２．０以上２．５未満のものは○、２．５以上のものは◎とした。
得られた硬化物について評価したところ、透過強度比は３．１であり、透過光は、白色ＬＥＤ光源と同様の白い光であったため、判定を◎とした。
【００８６】
（８）高温高湿信頼性試験
（７）で評価した試験片を８５℃／８５％ＲＨに調製されたオーブンに入れた。２５０時間後に取り出し、（７）と同様に白色ＬＥＤ透過強度を測定したところ、透過強度比は２．０であり、透過光は、白色ＬＥＤ光源と同様の白い光であった。
【００８７】
［実施例２〜４、及び比較例１〜３］
表１及び表２の配合組成に従い、実施例１と同様の操作を行い、感光性樹脂組成物を得た後、実施例１と同様に硬化物を作成し、評価を行った。結果を表１及び表２に示す。
【００８８】
【表１】
0005573405.tif 000013
【００８９】
【表２】
0005573405.tif 000014
【００９０】
（表１、２中の説明）
Ａ−１：アクリルアクリレート共重合体（商品名ヒタロイドＨＡ３２０４ＥＢ−１Ｅ、重量平均分子量：８６，０００、水酸基価：３０ｍｇＫＯＨ／ｇ、酸価：４．６ｍｇＫＯＨ／ｇ、ガラス転移点：７０℃、樹脂分含有量４５質量％、酢酸エチル／酢酸ブチル混合溶液、日立化成工業（株）製）
Ｂ−１：ＰＯ変性ジアクリレート（商品名ＡＰＧ−４００、平均ＰＯ鎖長＝７、新中村化学工業（株）社製）
Ｂ−２：ＰＯ変性ジアクリレート（商品名ＦＡ−Ｐ２４０Ａ、平均ＰＯ鎖長＝７、日立化成工業（株）社製）
Ｂ−３：ＥＯ変性ビスフェノールＡジアクリレート（商品名ＦＡ−３２１Ａ、平均ＥＯ鎖長＝１０、日立化成工業（株）社製）
Ｂ−４：ＥＯ変性ビスフェノールＡジメタクリレート（商品名ＦＡ−３２１Ｍ、平均ＥＯ鎖長＝１０、日立化成工業（株）社製）
Ｃ−１：グリオキシエステル系光開始剤（オキシフェニル酢酸２−［２−オキソ−２−フェニルアセトキシエトキシ］エチルエステル、オキシフェニル酢酸２−（２−ヒドロキシエトキシ）エチルエステルの混合物）（商品名ＩＲＧＡＣＵＲＥ７５４、チバスペシャリティケミカルズ（株）社製）
Ｃ−２：フォスフィンオキシド系光開始剤（２，４，６−トリメチルベンゾイル−フェニルフォスフィンオキシド）（商品名ＤＡＲＯＣＵＲ−ＴＰＯ、チバスペシャリティケミカルズ（株）社製）
Ｄ−１：フェノール系酸化防止剤（３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン）（商品名アデカスタブＡＯ−８０、ＡＤＥＫＡ（株）製）
【００９１】
実施例１〜４では、可視光波長領域において高い透明性及び高い屈折率を有し、かつ優れた高温高湿信頼性を有している。一方で、比較例１、２においては、高い屈折率を得ることができなかった。比較例３では、屈折率は高いが、透明性が劣る結果となった。
【００９２】
以上述べたように、可視光波長領域における高い透明性、及び高熱高湿信頼性を有し、更に光透過性を向上させるために屈折率を向上させた感光性樹脂組成物、感光性樹脂ワニス、感光性樹脂フィルム、及びそれを光硬化させて得られる感光性樹脂硬化物を提供することができた。
【産業上の利用可能性】
【００９３】
本発明の感光性樹脂組成物は、可視光波長領域における高い透明性、高熱高湿信頼性を有し、更に光透過性を向上させるために屈折率を向上させた感光性樹脂組成物であり、感光性樹脂ワニス、感光性樹脂フィルム、及びこれらを光硬化させた感光性樹脂硬化物を得ることができる。従って、これらは、可視光導光路や導光材料等の用途に最適である。
【符号の説明】
【００９４】
１．基板
２．光源
３．フィルム
【図１】
0005573405.tif 000016